(57)【要約】【課題】  本発明は、１０００Ｈｚ以上の周波数帯において優れた制振性及び軽量性を備えた制振材、特に、軽量性の要求される自動車用途に好適に用いることができる制振材を提供する。【解決手段】  本発明の制振材は、ヤング率が１０〜１００ＭＰａである熱可塑性樹脂発泡シートの一面に発泡粘着剤層が積層一体化されてなることを特徴とするので、制振材に伝達された振動エネルギーは、熱可塑性樹脂発泡シートの剛性及び発泡粘着剤層の粘弾性の相乗効果によって円滑に吸収されて優れた制振性を発揮する。【選択図】    なし【特許請求の範囲】
【請求項１】
ヤング率が１０〜１００ＭＰａである熱可塑性樹脂発泡シートの一面に発泡粘着剤層が積層一体化されてなることを特徴とする制振材。
【請求項２】
発泡粘着剤層がアクリル系粘着剤を含有していることを特徴とする請求項１に記載の制振材。
【発明の詳細な説明】
【技術分野】
【０００１】
本発明は、特に１０００Ｈｚ以上の周波数帯において優れた制振性を発揮すると共に軽量性に優れた制振材に関する。
【背景技術】
【０００２】
従来から、電化製品ではモーターなどの駆動装置の振動を低減させるために制振材が用いられており、その他に、建築用途では、折板屋根などにおける雨音の低減のために制振材が、自動車用途では、走行中に発生する振動によって屋根や扉などが微振動することに起因する振動音やエンジンなどの駆動系の振動を低減するために制振材が用いられている。
【０００３】
このような制振材としては、特許文献１に、ゴム又は熱可塑性エラストマー、熱可塑性樹脂及び無機粉体からなる制振性シート基材の一面にポリエチレンテレフタレート樹脂層が積層されてなる折板屋根用制振シートが提案されている。
【０００４】
この制振シートは、その内部に無機粉体を含有させることによって振動エネルギーを熱的損失に変換するものであることから、比重が１ｇ／ｃｍ３以上であり軽量性に欠けるといった問題点があった。
【０００５】
又、上述の制振シートの他に、比重の大きな制振シートを、振動する物体（振動体）に貼着させることによって振動体の振動を緩和させることも行なわれているが、制振シートの軽量性に欠けるという点では同様であった。
【０００６】
【特許文献１】特開平１０−１８３８８３号公報
【発明の開示】
【発明が解決しようとする課題】
【０００７】
本発明は、優れた制振性及び軽量性を備えた制振材、特に、軽量性の要求される自動車用途に好適に用いることができる制振材を提供する。
【課題を解決するための手段】
【０００８】
本発明の制振材は、図１に示したように、ヤング率が１０〜１００ＭＰａである熱可塑性樹脂発泡シートＢの一面に発泡粘着剤層Ｃが積層一体化されてなることを特徴とする。
【０００９】
上記熱可塑性樹脂発泡シートＢを構成する熱可塑性樹脂としては、特に限定されず、例えば、高密度ポリエチレン、中密度ポリエチレン、低密度ポリエチレン、直鎖状低密度ポリエチレンなどのポリエチレン系樹脂、プロピレン単独重合体、プロピレンと他のオレフィンとの共重合体などのポリプロピレン系樹脂などのポリオレフィン系樹脂、ポリスチレン系樹脂、ポリエステル系樹脂、ポリアミド系樹脂、石油樹脂などが挙げられ、ポリオレフィン系樹脂が好ましく、ポリプロピレン系樹脂を含有していることがより好ましく、ポリプロピレン系樹脂とポリエチレン系樹脂とを併用することが特に好ましい。なお、熱可塑性樹脂は単独で用いられても二種以上が併用されてもよい。
【００１０】
なお、プロピレンと共重合されるオレフィンとしては、例えば、エチレン、１−ブテン、１−ペンテン、４−メチル−１−ペンテン、１−ヘキセン、１−オクテン、１−ノネン、１−デセン等のα−オレフィン等が挙げられる。
【００１１】
更に、熱可塑性樹脂発泡シートＢを構成する熱可塑性樹脂として、ポリプロピレン系樹脂とポリエチレン系樹脂とを併用する場合には、ポリプロピレン系樹脂として、アイソタクチックホモポリプロピレンとプロピレン−α−オレフィン共重合体とを併用することが好ましく、ポリプロピレン系樹脂として、アイソタクチックホモポリプロピレンとプロピレン−α−オレフィン共重合体とを併用し且つポリエチレン系樹脂として直鎖状低密度ポリエチレンを用いることがより好ましい。
【００１２】
そして、上記熱可塑性樹脂発泡シートＢの密度は、大きいと、制振材の軽量性が低下することがあるので、０．１ｇ／ｃｍ３以下が好ましく、０．０２〜０．１ｇ／ｃｍ３がより好ましい。
【００１３】
又、熱可塑性樹脂発泡シートＢの厚みは、薄いと、制振材の制振性や機械的強度が低下することがある一方、厚いと、制振材の軽量性が低下することがあるので、１〜１０ｍｍが好ましく、２〜５ｍｍがより好ましい。
【００１４】
更に、制振材Ａの軽量性を向上させるために、上記熱可塑性樹脂発泡シートＢには無機充填剤を含有していないことが好ましい。このような無機充填剤としては、例えば、炭酸カルシウム、炭酸マグネシウム、ケイ酸塩（カオリン、タルクなど）、ケイ酸（珪藻土、軽質無水ケイ酸、ホワイトカーボンなど）、酸化亜鉛（亜鉛華）、酸化チタン、硫酸バリウム、硫酸カルシウムなどが挙げられる。
【００１５】
上記熱可塑性樹脂発泡シートＢの製造方法は、特に限定されるものではなく、例えば、熱可塑性樹脂及び熱分解型発泡剤を押出機に供給して溶融混練して発泡性樹脂シートを押出し、この発泡性樹脂シートを、必要に応じて電子線、α線、β線などの電離性放射線を照射することによって架橋した後、発泡性樹脂シートを熱分解型発泡剤の分解温度以上の温度に加熱して発泡させて熱可塑性樹脂発泡シートを製造する方法、熱可塑性樹脂及び物理型発泡剤を押出機に供給して溶融、混練して押出発泡により熱可塑性樹脂発泡シートを製造する方法などが挙げられる。
【００１６】
なお、上記熱分解型発泡剤としては、従来から発泡体の製造に用いられているものであれば、特に限定されず、例えば、アゾジカルボンアミド、ベンゼンスルホニルヒドラジド、ジニトロソペンタメチレンテトラミン、トルエンスルホニルヒドラジド、４，４−オキシビス（ベンゼンスルホニルヒドラジド）などが挙げられ、これらは単独で用いられても二種類以上が併用されてもよい。
【００１７】
上記物理型発泡剤としては、例えば、メタン、エタン、プロパン、ブタン、イソペンタン、ヘキサン、ヘプタン、１，１，２−トリメチルシクロプロパン、メチルシクロプロパン、エチルシクロブタン、シクロペンタン、メチルシクロペンタン、シクロヘキサン等の脂肪族炭化水素；トリクロロモノフルオロメタン、ジクロロフルオロメタン、モノクロロジフルオロメタン、１，１，１−トリクロロトリフルオロエタン、１，１，２−トリクロロトリフルオロエタン、１，２−ジクロロテトラフルオロエタン、１−クロロ−１，１−ジフルオロエタン、１，１，１，２−テトラフルオロエタン等のハロゲン化脂肪族炭化水素；ジメチルエーテル、２−エトキシエタノール、アセトン、メチルエチル  ケトン、アセチルアセトン等のエーテル、ケトン類；二酸化炭素、窒素等の不活性ガス等が挙げられる。
【００１８】
更に、上記熱可塑性樹脂発泡シートＢのヤング率は、小さいと、制振材の制振性が低下することがある一方、大きいと、制振材の柔軟性や成形性が低下することがあるので、１０〜１００ＭＰａに限定される。なお、熱可塑性樹脂発泡シートのヤング率は、下記の要領で測定されたものをいう。
【００１９】
即ち、熱可塑性樹脂発泡シートＢをＪＩＳ  Ｋ６２５１の４．４（試験片の打ち抜き刃型）に規定された打ち抜き型を用いてＪＩＳ  Ｋ６２５１の４．１（試験片の形状および寸法）に規定されたダンベル状１号形に打ち抜いて試験片を得た。なお、試験片の上下面は互いに平行になるように調整する。次に、試験片における長さ方向の中央で且つ幅方向の中央での厚みｔ（ｍ）を測定すると共に、試験片における長さ方向の中央での幅方向の長さＷ（ｍ）を測定する。
【００２０】
続いて、上記試験片を引張試験機の一対のつかみ具に取り付ける。一対のつかみ具を、試験片における長さ方向の両端縁の夫々から長さ方向に２０ｍｍだけ内側に入った部分に取り付け、つかみ具間の間隔を８０ｍｍとする。
【００２１】
しかる後、引張試験機のつかみ具を互いに離間させることによって、試験片をその長さ方向に１０００ｍｍ／分の引張速度で０．５ｍｍだけ伸長させた直後に、速度１０００ｍｍ／分の速度でつかみ具を互いに近接させることによって試験片を元の状態に復元させる。この試験片の伸長及び復元動作を１サイクルとして３サイクル行い、３サイクル中における試験片に加わる最大荷重Ｆ（Ｎ）を測定し、下記式に基づいて熱可塑性樹脂発泡シートのヤング率Ｙ（Ｐａ）を算出する。なお、下記式中、（０．５／６０）は試験片の伸長歪みを表している。
Ｙ（Ｐａ）＝Ｆ／｛（Ｗ×ｔ）×（０．５／６０）｝
【００２２】
又、熱可塑性樹脂発泡シートは、異種類の熱可塑性樹脂発泡シートを複数枚、積層一体化させてなるものであってもよい。異種類の熱可塑性樹脂発泡シートを複数枚、積層一体化させる場合、異種類の熱可塑性樹脂発泡シートを２枚、積層一体化させることが好ましい。異種類の熱可塑性樹脂発泡シートを複数枚、積層一体化させる場合、少なくとも一枚の熱可塑性樹脂発泡シートのヤング率が１０〜１００ＭＰａであることが必要である。
【００２３】
そして、上記熱可塑性樹脂発泡シートＢの一面には発泡粘着剤層Ｃが積層一体化されている。この発泡粘着剤層Ｃを構成する粘着剤としては、特に限定されないが、例えば、ウレタン系粘着剤、アクリル系粘着剤などが挙げられ、アクリル系粘着剤を含有していることが好ましい。
【００２４】
上記粘着剤を用いて発泡粘着剤層を製造する方法としては、汎用されている方法を用いることができ、例えば、粘着剤のエマルジョンに空気を混合させて発泡させた後、この発泡粘着剤エマルジョンを任意の面に所定厚みで塗布して乾燥させる方法が挙げられる。又、発泡粘着剤層の密度は、高いと、制振材の軽量性が低下することがあるので、０．２〜１ｇ／ｃｍ３となるように調整することが好ましい。
【００２５】
更に、発泡粘着剤層Ｃの厚みは、薄いと、発泡粘着剤層の粘弾性による制振作用が低下することがある一方、厚いと、制振材の軽量性が低下することがあるので、０．５〜５ｍｍが好ましく、１〜３ｍｍがより好ましい。
【００２６】
又、制振材Ａの軽量性を向上させるために発泡粘着剤層Ｃには無機充填剤が含有されていないことが好ましい。このような無機充填剤としては、例えば、例えば、炭酸カルシウム、炭酸マグネシウム、ケイ酸塩（カオリン、タルクなど）、ケイ酸（珪藻土、軽質無水ケイ酸、ホワイトカーボンなど）、酸化亜鉛（亜鉛華）、酸化チタン、硫酸バリウム、硫酸カルシウムなどが挙げられる。
【００２７】
次に、上記熱可塑性樹脂発泡シートＢの一面に発泡粘着剤層Ｃを積層一体化して制振材Ａを製造する方法としては、特に限定されず、例えば、熱可塑性樹脂発泡シートＢの一面に両面粘着テープを介して発泡粘着剤層Ｃを積層一体化して制振材Ａを製造する方法、熱可塑性樹脂発泡シートＢの一面に粘着剤を介して発泡粘着剤層Ｃを積層一体化して制振材Ａを製造する方法、熱可塑性樹脂発泡シートＢの一面に上記発泡粘着剤エマルジョンを直接塗布した後、発泡粘着剤エマルジョンを乾燥させて、熱可塑性樹脂発泡シートＢの一面に発泡粘着剤層Ｃを積層一体化して制振材Ａを製造する方法などが挙げられる。
【００２８】
又、上記制振材Ａの厚みは、薄いと、制振材の制振性が低下したり或いは機械的強度が低下することがある一方、厚いと、制振材の軽量性が低下することがあるので、１．０〜  １５ｍｍが好ましく、１．０〜１０ｍｍがより好ましく、１．５〜５ｍｍが特に好ましい。
【００２９】
そして、熱可塑性樹脂発泡シートＢと発泡粘着剤層Ｃとの間に熱可塑性樹脂シートを介在させてもよい。この熱可塑性樹脂シートを構成する熱可塑性樹脂としては、例えば、ポリエチレン系樹脂やポリプロピレン系樹脂などのポリオレフィン系樹脂、ポリスチレン系樹脂、ポリエステル系樹脂、ポリアミド系樹脂、ポリイミド系樹脂、石油樹脂などが挙げられる。上記熱可塑性樹脂シートの厚みは、１〜８ｍｍが好ましく、２〜５ｍｍがより好ましい。これは、熱可塑性樹脂シートの厚みが薄いと、制振材の曲げ剛性が小さくなり、制振材を振動体に貼着させる際の取扱性が低下することがある一方、厚いと、制振材を円形状に巻き取るのが困難となることがあることがあるからである。なお、熱可塑性樹脂発泡シートＢと発泡粘着剤層Ｃとの間に介在させる熱可塑性樹脂シートのヤング率は限定されない。
【００３０】
なお、上記ポリエチレン系樹脂としては、例えば、高密度ポリエチレン、中密度ポリエチレン、低密度ポリエチレン、直鎖状低密度ポリエチレンなどが挙げられる。又、上記ポリプロピレン系樹脂としては、例えば、ホモポリプロピレン、プロピレンと他のオレフィンとの共重合体などが挙げられる。
【００３１】
上記制振材Ａとして、熱可塑性樹脂発泡シートＢの一面に発泡粘着剤層Ｂを積層一体化させてなる場合を説明したが、複数個の制振材Ａ，Ａ・・・を厚み方向に積層一体化させてもよい。この場合、非金属シートＢと発泡粘着剤層Ｃとが互いに交互になるように、複数個の制振材Ａ、Ａ・・・を積層する必要がある。
【００３２】
そして、上記制振材Ａは、その発泡粘着剤層Ｃが振動体側となるようにして振動体の表面に固着されて用いられる。上記制振材は、振動体の振動エネルギーを熱エネルギーに変換することによって、振動体の振動を減衰させて振動体の振動を低減させ或いは停止させる。そして、制振材の制振性能を示す尺度として損失係数が挙げられ、制振材の損失係数は、２７０〜４５００Ｈｚの周波数領域の全ての周波数において、０．０５以上が好ましい。
【００３３】
なお、制振材Ａを振動体の表面に固着させる方法としては、例えば、両面粘着テープや粘着剤を用いて、制振材Ａを振動体の表面に固着させる方法、制振材Ａの発泡粘着剤層Ｃの粘着力で、制振材Ａを振動体の表面に固着させる方法などが挙げられる。
【発明の効果】
【００３４】
本発明の制振材は、上述の如き構成を有していることから、制振材に伝達された振動エネルギーは、熱可塑性樹脂発泡シートの剛性及び発泡粘着剤層の粘弾性の相乗効果によって円滑に吸収されて優れた制振性を発揮する。
【００３５】
しかも、本発明の制振材は、熱可塑性樹脂発泡シートとこの熱可塑性樹脂発泡シートの一面に積層一体化された発泡粘着剤層とによって構成されており、無機充填材を含有させる必要がないことから、軽量性に優れており自動車用途などのように軽量化が求められる用途においても好適に用いることができると共に、成形性にも優れており所望形状に成形して種々の形状を有する振動体の表面に貼着させて振動体の制振を図ることができる。
【実施例１】
【００３６】
（実施例１）
水−アクリル系粘着剤エマルジョン（大日本インキ化学社製  商品名「ボンコート３５０」、アクリル系粘着剤成分（樹脂成分）：５０重量％）９０重量部、水−ウレタン系粘着剤エマルジョン（大日本インキ化学社製  商品名「ハイドランＨＷ−９３０」、ウレタン系粘着剤成分（樹脂成分）：５０重量％）１０重量部、エポキシ系架橋剤（大日本インキ化学社製  商品名「ＣＲ−５Ｌ」）３重量部、塩化アンモニウム系気泡剤（大日本インキ化学社製  商品名「Ｆ−１」）５重量部、シリコーン系整泡剤（大日本インキ化学社製  商品名「ボンコートＮＢＡ−１」）０．５重量部及びカルボキシメチルセルロース水溶液（ダイセル化学工業社製、４重量％）６重量部を均一に混合した後に濾過して粘着剤エマルジョンを作製した。この粘着剤エマルジョンに泡立て器を用いて空気を混合し、粘着剤エマルジョンを発泡させて、発泡粘着剤エマルジョンを作製した。
【００３７】
次に、一面が離型処理面とされたポリエチレンテレフタレートフィルムを用意した。このポリエチレンエテフタレートフィルムの離型処理面に上記発泡粘着剤エマルジョンを均一な厚みとなるように塗布した後、発泡粘着剤エマルジョンの水分を蒸発、除去して、ポリエチレンテレフタレートフィルム上に厚み１．９ｍｍの発泡粘着剤層（密度：０．２ｇ／ｃｍ３）を積層してなる発泡粘着シートを作製した。
【００３８】
エチレン−プロピレンランダム共重合体（チッソ社製  商品名「ＸＫ０２３５」）４５重量部及びアイソタクチックホモポリプロピレン（出光社製  商品名「ＳＨ１５２」）１５重量部からなるポリプロピレン系樹脂、直鎖状低密度ポリエチレン（出光社製  商品名「０２３８ＣＮ」）４０重量部、アゾジカルボンアミド６．８重量部、架橋剤（共栄化学社製  商品名「ＴＮＤ−２３Ｈ」）３重量部、酸化防止剤Ａ（旭電化社製  商品名「アデカスタブＡＯ−６０」）１重量部、酸化防止剤Ｂ（旭電化社製  商品名「アデカスタブＣＤＡ−１」）０．５重量部及び酸化防止剤Ｃ（大内新興化学社製  商品名「ノクラック４００Ｓ」）０．５重量部を押出機に供給して溶融混練して押出し、厚みが１．２ｍｍの発泡性樹脂シートを得た。
【００３９】
得られた発泡性樹脂シートの両面に電子線を加速電圧８００ｋＶで３．６Ｍｒａｄ照射して発泡性樹脂シートを架橋させた。次に、この発泡性樹脂シートを２５０℃に加熱して厚みが２．９ｍｍで且つ密度が０．０７ｇ／ｃｍ３の熱可塑性樹脂発泡シートを得た。なお、熱可塑性樹脂発泡シートのヤング率は１９．４ＭＰａであった。
【００４０】
そして、上記熱可塑性樹脂発泡シートの一面に両面粘着テープ（積水化学工業社製  商品名「セキスイテープＮｏ．５７６１」）を介して上記発泡粘着シートをその発泡粘着剤層が熱可塑性樹脂発泡シート側となるように重ね合わせ、熱可塑性樹脂発泡シートＢの一面に発泡粘着剤層Ｃを積層一体化させて４．８ｍｍの制振材Ａを得た。なお、ポリエチレンテレフタレートフィルムは、発泡粘着剤層から剥離、除去した。
【００４１】
（実施例２）
エチレン−プロピレンランダム共重合体を４５重量部の代わりに５５重量部とし、アイソタクチックホモポリプロピレンを１５重量部の代わりに２５重量部とし、直鎖状低密度ポリエチレンを４０重量部の代わりに２０重量部としたこと以外は実施例１と同様の要領で、厚みが２．５ｍｍで且つ密度が０．０７ｇ／ｃｍ３の熱可塑性樹脂発泡シートを得た。なお、熱可塑性樹脂発泡シートのヤング率は２３．８ＭＰａであった。
【００４２】
そして、上記熱可塑性樹脂発泡シートＢの一面に実施例１と同様の要領で作製した発泡粘着剤層Ｃを実施例１と同様の方法で積層一体化させて厚みが４．４ｍｍの制振材Ａを得た。
【００４３】
（実施例３）
エチレン−プロピレンランダム共重合体を４５重量部の代わりに５５重量部とし、アイソタクチックホモポリプロピレンを１５重量部の代わりに２５重量部とし、直鎖状低密度ポリエチレンを４０重量部の代わりに２０重量部としたこと、発泡性樹脂シートの両面に電子線を加速電圧８００ｋＶで３. ６Ｍｒａｄ照射して発泡性樹脂シートを架橋させた後に、発泡性樹脂シートの両面に電子線を更に加速電圧５４０ｋＶで１. ７Ｍｒａｄ照射したこと以外は実施例１と同様の要領で、厚みが２. ４ｍｍで且つ密度が０. ０７ｇ／ｃｍ３の熱可塑性樹脂発泡シートを得た。なお、熱可塑性樹脂発泡シートのヤング率は３５. ６ＭＰａであった。
【００４４】
そして、上記熱可塑性樹脂発泡シートＢの一面に実施例１と同様の要領で作製した発泡粘着剤層Ｃを実施例１と同様の方法で積層一体化させて厚みが４．３ｍｍの制振材Ａを得た。
【００４５】
（比較例１）
ポリエチレン（三井住友ポリオレフィン社製  商品名「ＬＥ−５２０Ｈ」１００重量部、アゾジカルボンアミド（大塚化学社製  商品名「ＳＯ−４０」）１４重量部及び、酸化防止剤（旭電化社製  商品名「アデカスタブ３２８」）１重量部を押出機に供給して溶融混練して押出し、厚みが１. ３ｍｍの発泡性樹脂シートを得た。
【００４６】
得られた発泡性樹脂シートの両面に電子線を加速電圧８００ｋＶで２. ４Ｍｒａｄ照射して発泡性樹脂シートを架橋させた。この発泡性樹脂シートを２５０℃に加熱して厚みが４. ２ｍｍで且つ密度が０. ０２５ｇ／ｃｍ３の熱可塑性樹脂発泡シートを得た。なお、熱可塑性樹脂発泡シートのヤング率は１. ７８ＭＰａであった。
【００４７】
そして、上記熱可塑性樹脂発泡シートの一面に実施例１と同様の要領で作製した発泡粘着剤層を実施例１と同様の方法で積層一体化させて厚みが６．１ｍｍの制振材を得た。
【００４８】
（比較例２）
アゾジカルボンアミドを１４重量部の代わりに２１重量部とし、発泡性樹脂シートの厚みを１．３ｍｍの代わりに２．６ｍｍとし、発泡性樹脂シートの両面に電子線を加速電圧８００ｋＶで２．４Ｍｒａｄ照射する代わりに電子線を加速電圧５００ｋＶで３．８Ｍｒａｄ照射したこと以外は実施例１と同様の要領で、厚みが８．６ｍｍで且つ密度が０. ０３３ｇ／ｃｍ３の熱可塑性樹脂発泡シートを得た。なお、熱可塑性樹脂発泡シートのヤング率は１．４０ＭＰａであった。そして、上記熱可塑性樹脂発泡シートの一面に実施例１と同様の要領で作製した発泡粘着剤層を実施例１と同様の方法で積層一体化させて厚みが１０．５ｍｍの制振材を得た。
【００４９】
（比較例３）
実施例１と同様の要領で発泡粘着シートを作製した。
【００５０】
（比較例４）
エチレン−プロピレンランダム共重合体（チッソ社製  商品名「ＸＫ０２３５」）５５重量部、アイソタクチックホモポリプロピレン（出光社製  商品名「ＳＨ１５２」）２５重量部、直鎖状低密度ポリエチレン（出光社製  商品名「０２３８ＣＮ」）２０重量部、アゾジカルボンアミド６．８重量部、架橋剤（共栄化学社製  商品名「ＴＮＤ−２３Ｈ」）３重量部、酸化防止剤Ａ（旭電化社製  商品名「アデカスタブＡＯ−６０」）１重量部、酸化防止剤Ｂ（旭電化社製  商品名「アデカスタブＣＤＡ−１」）０．５重量部及び酸化防止剤Ｃ（大内新興化学社製  商品名「ノクラック４００Ｓ」）０．５重量部を押出機に供給して溶融混練して押出し、厚みが１．２ｍｍの発泡性樹脂シートを得た。
【００５１】
得られた発泡性樹脂シートの両面に電子線を加速電圧８００ｋＶで３．６Ｍｒａｄ照射して発泡性樹脂シートを架橋させた。次に、この発泡性樹脂シートを２５０℃に加熱して厚みが３．０ｍｍで且つ密度が０．０３８ｇ／ｃｍ３の熱可塑性樹脂発泡シートを作製した。なお、熱可塑性樹脂発泡シートのヤング率は１８．７ＭＰａであった。
【００５２】
得られた制振材、発泡粘着シートの発泡粘着剤層及び熱可塑性樹脂発泡シートの制振性を下記に示した要領で測定し、その結果を表１，２及び図２に示した。
【００５３】
（制振性）
ＪＩＳ  Ｇ０６０２に規定する中央支持定常加振法に準拠して２５０〜４０００Ｈｚにおける損失係数を測定し、測定された損失係数を制振性の指標とした。具体的には、制振材、発泡粘着剤層及び熱可塑性樹脂発泡シートのそれぞれから縦１５ｍｍ×横２５０ｍｍの平面長方形状の試験片を切り出し、この試験片をＪＩＳ  Ｇ３１４１に規定されている鋼板（ＳＰＣＣ〜ＳＢ、平面長方形状（縦１５ｍｍ、横２５０ｍｍ）、厚さ０．５ｍｍ）上に両面粘着テープ（積水化学工業社製  商品名「セキスイテープＮｏ．５７６１」）を介して貼着して２５０〜４０００Ｈｚにおける損失係数を測定した。なお、制振材を鋼板上に貼着させるにあたっては、制振材の発泡粘着剤層が鋼板側となるようにした。
【００５４】
【表１】
2006069193.tif 000002
【００５５】
【表２】
2006069193.tif 000003
【図面の簡単な説明】
【００５６】
【図１】本発明の制振材を示した縦断面図である。
【図２】実施例において測定した損失係数を示したグラフである。
【符号の説明】
【００５７】
Ａ  制振材
Ｂ  熱可塑性樹脂発泡シート
Ｃ  発泡粘着剤層
【図１】
2006069193.tif 000004
【図２】
2006069193.tif 000005